(57)【要約】【課題】  塗工紙のピック強度を向上させ、更に耐湿潤ベタツキ性に優れてバッキングロール汚れの抑制効果をも有する共重合体ラテックス等を提供する。【解決手段】  共役ジエン系単量体２５〜６０質量％、二塩基性エチレン系不飽和カルボン酸単量体を必須成分とするエチレン不飽和カルボン酸単量体１．５〜７質量％、シアン化ビニル単量体１０〜３０質量％、およびその他共重合可能な単量体３〜６３．５質量％から成る単量体を、少なくとも二段以上の工程で乳化重合によって得られる共重合体ラテックスであって、該共重合体ラテックスの粒子表面に存在するカルボン酸量（Ｘ）と、水相に存在するカルボン酸量（Ｙ）との関係が、以下の式（１）を満たす塗工紙用の共重合体ラテックス。          ０．４＜（Ｘ）／（（Ｘ）＋（Ｙ））＜０．８  ・・・・・（１）【選択図】  選択図なし【特許請求の範囲】
【請求項１】
（ａ）共役ジエン系単量体２５〜６０質量％、（ｂ）二塩基性エチレン系不飽和カルボン酸単量体を含むエチレン系不飽和カルボン酸単量体１．５〜７質量％、（ｃ）シアン化ビニル単量体１０〜３０質量％、および（ｄ）その他共重合可能な単量体３〜６３．５質量％（但し（ａ）＋（ｂ）＋（ｃ）＋（ｄ）＝１００質量％）から成る単量体を、少なくとも二段の重合工程を経る乳化重合によって得られる共重合体ラテックスであって、該共重合体ラテックスの粒子表面に存在するカルボン酸量（Ｘ）と、水相に存在するカルボン酸量（Ｙ）とが、下記式（１）を満たす塗工紙用の共重合体ラテックス。
０．４＜（Ｘ）／（（Ｘ）＋（Ｙ））＜０．８  ・・・・・（１）
【請求項２】
前記二塩基性エチレン系不飽和カルボン酸の少なくとも６０質量％以上を、前記重合工程の第二段以降で、系内の単量体の重合転化率が６５〜９５質量％の範囲になった時点から添加を開始し、共重合を行う事により得られる請求項１記載の塗工紙用共重合体ラテックス。
【請求項３】
前記少なくとも二段の重合工程の各重合段において用いられる単量体混合物（但し第二重合段以降で使用される二塩基性エチレン系不飽和カルボン酸単量体を除く）から得られる共重合体の溶解度パラメーター（ＳＰ値）の、前重合段における値に対する直後の重合段における増分が、０．０１以上０．８以下である請求項１又は２に記載の塗工紙用共重合体ラテックス。
【請求項４】
請求項１〜３のいずれかに記載の共重合体ラテックスを含有する印刷紙塗被用塗料組成物。
【請求項５】
請求項４に記載の印刷紙塗被用組成物が、表面に塗工処理された印刷用塗工紙。
【発明の詳細な説明】
【技術分野】
【０００１】
本発明は、紙塗工における顔料バインダーに用いられる共重合体ラテックス、その共重合体ラテックスを使用した印刷塗被紙用組成物及び該印刷塗被紙用組成物が塗工処理された印刷用塗工紙に関するものである。更に詳しくは、高い接着強度（ピック強度）と塗工操業性を有する共重合体ラテックス、印刷塗被紙用組成物及び該印刷塗被紙用組成物が塗工処理された印刷用塗工紙に関するものである。
【背景技術】
【０００２】
共重合体ラテックスは、紙塗工における顔料バインダー、カーペットバッキング剤、各種接着剤および粘着剤、繊維結合剤ならびに塗料など広範な用途に用いられてきた。これらの用途に用いられる共重合体ラテックスには、基材や配合される顔料などに対する優れた接着力が要求される。
【０００３】
塗工紙は、抄造された紙の表面の平滑性を高め、光沢や印刷適性を向上させる目的で、原紙にカオリンクレー、炭酸カルシウム、サチンホワイト、タルク、酸化チタンなどの無機顔料およびプラスチック顔料などの有機顔料を塗布したものであり、これらの顔料のバインダーとしてジエン系共重合体ラテックスが一般的に用いられている。顔料バインダーとして用いられる共重合体ラテックスの性質は、これを利用した塗工紙の表面強度に大きな影響を及ぼすことが知られている。
【０００４】
近年、カラー印刷された雑誌類やパンフレット、広告等の需要の増大に伴い、印刷速度の高速化が進められており、特にインクのタックによる紙の表面の破壊に対する抵抗性（いわゆるピック強度）の改善が以前にも増して要求されるようになった。また、塗工紙を生産する製紙メーカーにとっては、製品のコストダウンが主要課題の１つでもあり、共重合体ラテックスの使用割合を減らす事が要求され、この観点でも共重合体ラテックスの持つ性能としての接着強度（ピック強度）の改善が望まれている。
【０００５】
一方、塗工紙の生産においても、生産能力および生産性の向上のため塗工速度の高速化が進められ、ここでも塗工操業性に影響を与える共重合体ラテックスへの品質要求は高まっている。塗工紙の製造は、先に述べた共重合体ラテックスを主バインダーとする塗工液が、原紙にフラッデドニップロールやジェットファウンテン方式によってアプリケートされ、ブレード等によって余分な塗工液が掻き取られ、塗工液の所定量を塗布し、乾燥するのが一般的な方法である。塗工紙は表裏両面に印刷されることが多く、このため塗工紙の生産では、原紙の片面（おもて面）に塗布乾燥後、もう一方の面（裏面）に同様な方法で処理が行われる。
【０００６】
このブレードによる計量の際に塗工紙はブレードとバッキングロールとの間で高いシェアーと圧力を受け、特に裏面塗工時におもて面の塗工層表層部分がバッキングロールに転移する、いわゆるバッキングロール汚れを発生することがあり、汚れの発生が著しくなると原紙の紙切れや頻繁な研磨によるロール洗浄の必要が生じ、生産性が低下する。この塗工操業性の改良には、ロールへの転移を少なくするためには共重合体ラテックスの粘着性を低減させることが有用である。すなわち、共重合体ラテックスの耐湿潤ベタツキ性を低減させることが有効である。
【０００７】
以上のような塗工紙の品質向上や塗工紙生産の操業上の問題解決のため、共重合体ラテックスについては様々な改良がなされてきた。例えば、ピック強度を改良する目的で共役ジエン系単量体の組成比率を上げて共重合体のガラス転移温度を低くする方法がある。しかし、この方法では白紙光沢の低下および耐湿潤ベタツキ性が低下する問題点が残る。
【０００８】
以上のような塗工紙の品質や塗工紙の生産に関わる問題のため、共重合体ラテックスについても様々な改良がなされてきた。例えば、特定の単量体組成で二段もしくは多段で重合を行う共重合体ラテックスの改良が多数提案されている（特許文献１、特許文献２、特許文献３、特許文献４、特許文献５、特許文献６、特許文献７）。しかしながらこれらの発明では、塗工紙のピック強度の向上とバッキングロール汚れ特性の向上を両立させる手段としていずれも不十分なものであった。
【特許文献１】特公昭６２−５８３７１号公報
【特許文献２】特公昭６２−３１１１６号公報
【特許文献３】特公昭６４−２７１６号公報
【特許文献４】特公昭６０−１９９２７号公報
【特許文献５】特開平４−４１５０２号公報
【特許文献６】特開平５−２７２０９４号公報
【特許文献７】特開平７−２４７３２７号公報
【発明の開示】
【発明が解決しようとする課題】
【０００９】
本発明は、以上のような状況から、塗工紙のピック強度を向上させ、更に耐湿潤ベタツキ性に優れてバッキングロール汚れの抑制効果をも有する共重合体ラテックスを提供することを課題とする。好ましくは、該共重合体ラテックスを使用した印刷紙塗被用塗料組成物、印刷用塗工紙を提供する事を目的とする。
【課題を解決するための手段】
【００１０】
本発明者は、上述の問題点を解決するために鋭意検討した結果、共重合体ラテックスに関し、出発原料である単量体組成を特定範囲に限定すると共に多段重合法を行い、かつエチレン系不飽和カルボン酸の粒子表層及び水相への分配に着目し、鋭意検討した結果、本発明に至った。
【００１１】
即ち本発明は、下記の通りである。
［１］（ａ）共役ジエン系単量体２５〜６０質量％、（ｂ）二塩基性エチレン系不飽和カルボン酸単量体を含むエチレン系不飽和カルボン酸単量体１．５〜７質量％、（ｃ）シアン化ビニル単量体１０〜３０質量％、および（ｄ）その他共重合可能な単量体３〜６３．５質量％（但し（ａ）＋（ｂ）＋（ｃ）＋（ｄ）＝１００質量％）から成る単量体を、少なくとも二段の重合工程を経る乳化重合によって得られる共重合体ラテックスであって、
該共重合体ラテックスの粒子表面に存在するカルボン酸量（Ｘ）と、水相に存在するカルボン酸量（Ｙ）との関係が、下記式（１）を満たす塗工紙用の共重合体ラテックス。
【００１２】
０．４＜（Ｘ）／（（Ｘ）＋（Ｙ））＜０．８  ・・・・・（１）
[２]前記二塩基性エチレン系不飽和カルボン酸の少なくとも６０質量％以上を、前記重合工程の第二段以降で、系内の単量体の重合転化率が６５〜９５質量％になった時点から添加を開始し、共重合を行う事により得られる上記［１］記載の塗工紙用共重合体ラテックス。
[３]前記少なくとも二段の重合工程の各重合段において用いられる単量体混合物（但し第二重合段以降で使用される二塩基性エチレン系不飽和カルボン酸単量体を除く）から得られる共重合体の溶解度パラメーター（ＳＰ値）の、前重合段における値に対する直後の重合段における増分が、０．０１以上０．８以下である前記［１］又は［２］に記載の塗工紙用共重合体ラテックス。
[４]前記［１］〜［３］のいずれかに記載の共重合体ラテックスを含有する印刷紙塗被用塗料組成物。
［５］前記［４］に記載の印刷紙塗被用組成物が、表面に塗工処理された印刷用塗工紙。
【発明の効果】
【００１３】
本発明の共重合体ラテックスによれば、塗工紙のピック強度向上と耐湿潤ベタツキ性低減の両立が図れる。その結果、共重合体ラテックスを含む印刷紙塗被用塗料組成物を用いた塗工工程での操業性、特にバッキングロール汚れトラブルを抑制でき、かつ印刷用塗工紙に極めて優れたピック強度を付与できる。
【発明を実施するための最良の形態】
【００１４】
以下、本発明について、特にその好ましい実施の形態を中心に、具体的に説明する。
共重合体ラテックスの原料の１つである（ａ）共役ジエン系単量体は、共重合体に柔軟性を与え、ピック強度、衝撃吸収性を与えるために必須の成分であり、該共重合体を構成する全単量体を１００質量％とした場合、２５〜６０質量％、好ましくは３０〜５５質量％、最も好ましくは３２〜５０質量％の割合で用いられる。この単量体の使用量を上記範囲に設定する事により、共重合体に適度の柔軟性と弾性を付与してピック強度を向上させ、更には耐湿潤ベタツキ性を向上させる事ができる。使用される共役ジエン系単量体の好ましい例としては、１，３−ブタジエン、イソプレン、２−クロロ−１，３−ブタジエンなどがあげられ、これらは１種または２種以上が組み合わせて用いられる。
【００１５】
また、原料の１つである（ｂ）二塩基性エチレン系不飽和カルボン酸単量体を必須成分とするエチレン系不飽和カルボン酸単量体は、共重合体ラテックスに必要な分散安定性を与え、ピック強度を高めるための必須成分であり、該共重合体を構成する全単量体を１００質量％とした場合、全単量体に対し１．５〜７質量％、好ましくは２〜６質量％、更に好ましくは２．５〜５質量％の割合で用いられる。この単量体の使用量を上記範囲に設定する事により、共重合体ラテックスの耐湿潤ベタツキ性を良好（べたつかない）に保つ事が可能になり、塗工工程におけるさまざまな問題発生を回避する事ができる。また共重合体ラテックスの粘度を取り扱いに支障をきたさない適度な範囲に調整する事が可能である。
【００１６】
エチレン系不飽和カルボン酸単量体の好ましい例としては、アクリル酸、メタクリル酸、スチレンスルホン酸等の一塩基性エチレン系不飽和カルボン酸単量体、イタコン酸、マレイン酸、フマル酸等の二塩基性エチレン系不飽和カルボン酸単量体などがあげられ、これらは１種または２種以上が組み合わせて用いられる。
【００１７】
ここで重要な事は、二塩基性エチレン系不飽和カルボン酸単量体を必須成分として使用することであり、一塩基性エチレン系不飽和カルボン酸単量体との組合せで使用しても構わないが、使用するエチレン系不飽和カルボン酸単量体の全質量に対し、少なくとも４０質量％以上、好ましくは５０質量％以上、最も好ましくは５８質量％以上が二塩基性エチレン系不飽和カルボン酸単量体であることである。二塩基性エチレン系不飽和カルボン酸単量体の使用割合をこの範囲に定める事により、耐湿潤ベタツキ性を良好なレベルに調整する事が可能になる。
【００１８】
また、原料の１つである（ｃ）シアン化ビニル単量体は、耐湿潤ベタツキ性の向上に必須の成分であり、該共重合体を構成する全単量体を１００質量％とした場合、全単量体に対し１０〜３０質量％、好ましくは１３〜２５質量％、更に好ましくは１５〜２２質量％の割合で用いられる。この単量体の使用量を上記範囲に設定する事により、耐湿潤ベタツキ性を向上させる効果が得られ、かつ共重合体ラテックスの重合安定性を低下させる事がない。シアン化ビニル単量体の好ましい例としては、アクリロニトリル、メタクリロニトリル、α−クロルアクリロニトリルなどがあげられ、これらは１種または２種以上が組み合わせて用いられる。
【００１９】
また、他の原料として（ｄ）上記単量体と共重合可能な他の単量体を含む。この共重合可能な他の単量体を適宜選択することにより、共重合体ラテックスにさまざまな特性を付与できる。共重合可能な他の単量体の好ましい例としては、スチレン、α−メチルスチレン、ビニルトルエン、ｐ−メチルスチレンなどの芳香族ビニル単量体、アクリル酸メチル、アクリル酸エチル、アクリル酸ブチル、アクリル酸２−エチルヘキシルなどのアクリル酸アルキルエステル類、メタクリル酸メチル、メタクリル酸ブチルなどのメタクリル酸アルキルエステル類、アクリル酸２−ヒドロキシエチル、メタクリル酸２−ヒドロキシエチルなどのヒドロキシアルキルエステル類、アクリル酸アミノエチル、アクリル酸ジメチルアミノエチル、アクリル酸ジエチルアミノエチルなどのアミノアルキルエステル類、２−ビニルピリジン、４−ビニルピリジンなどのピリジン類、アクリル酸グリシジル、メタクリル酸グリシジルなどのグリシジルエステル類、アクリルアミド、メタクリルアミド、Ｎ−メチロールアクリルアミド、Ｎ−メチルアクリルアミド、Ｎ−メチルメタクリルアミド、グリシジルメタクリルアミド、Ｎ，Ｎ−ブトキシメチルアクリルアミドなどのアミド類、酢酸ビニルなどのカルボン酸ビニルエステル類、塩化ビニルなどのハロゲン化ビニル類、ｐ−スチレンスルホン酸及びそのナトリウム塩などがあげられ、これらは１種または２種以上が組み合わせて用いればよい。
【００２０】
この（ｄ）共重合可能な単量体は、共重合体ラテックスを構成する全単量体を１００質量％とした場合、全単量体に対し３〜６３．５質量％、好ましくは２３〜５０．５質量％の割合で用いられる。この単量体を上記範囲で使用する事で、好適な接着強度が発現する。
【００２１】
共重合体ラテックスは、その原料の１つとして使用されるエチレン系不飽和カルボン酸単量体に関して、共重合体ラテックス中で粒子表面に結合して存在する量（Ｘ）と、水相中に存在する量（Ｙ）との比が特定の範囲に入る事が必要である。即ち、（Ｘ）と（Ｙ）に関して下記式（１）を満たす事が必要である。
０．４＜（Ｘ）／（（Ｘ）＋（Ｙ））＜０．８  ・・・・・（１）
尚、（Ｘ）、（Ｙ）の値は共重合体ラテックスの固形分１ｇ当たりの酸量（ｍｅｑ／ｇ）を示している。ここで、固形分とは、共重合体ラテックスから水及びその他揮発成分を除去した残りの成分をいう。
【００２２】
上記式を満たす事により、共重合体ラテックスは耐湿潤ベタツキ性について良好な性能を有し、かつ該共重合体ラテックスを使用した印刷紙塗被用塗料組成物は良好な塗工操業性を有する事が可能になる。（Ｘ）／（（Ｘ）＋（Ｙ））の値は好ましくは０．５３以上０．７６以下の範囲に入ることである。この（Ｘ）／（（Ｘ）＋（Ｙ））の値は、原材料として使用するエチレン系不飽和カルボン酸単量体の種類と量、重合開始剤量や連鎖移動剤量の調整による重合反応速度の制御、エチレン系不飽和カルボン酸単量体の添加方法等の手段により、適宜所望の範囲に調整する事が可能である。
【００２３】
共重合体ラテックスのガラス転移温度（Ｔｇ）は、特に限定されるものではないが、塗工紙用途におけるピック強度とラテックスの耐湿潤ベタツキ性を両立させる観点から、−２０℃〜＋４０℃、好ましくは−１５℃〜＋３５℃、より好ましくは−１０〜＋３０℃の範囲にあることである。Ｔｇは１種類の共重合体ラテックスにおいて１点だけに限定されず、複数のＴｇを有していても良い。
【００２４】
共重合体ラテックスの粒子径は５０〜１５０ｎｍであることが好ましい。より好ましくは６０〜１１０ｎｍにあることが好適である。この範囲の粒子径に設定する事により、ラテックスの粘度を好適な範囲に調整する事が可能であり、作業性を低下せしめない。更には、ピック強度の低下や塗料粘度上昇発生を抑制させる事ができる。
【００２５】
共重合体ラテックスについては、共重合体中のゲル分率（トルエン不溶分）が７０〜９８質量％に有ることが好ましく、更に好ましくは８０〜９７質量％、最も好ましくは８８〜９６質量％の範囲にあることである。この範囲にゲル分率を調整する事によって、ラテックスの耐湿潤ベタツキ性と塗工紙のピック強度を同時に向上させる事ができる。
【００２６】
共重合体ラテックスの製造法は、従来商業的に用いられている乳化重合法の装置を使用して行われるものであるが、少なくとも二段の重合工程を含む多段重合法を取る事が必要であり、これにより目的の課題が達成される。多段重合法とは、例えば特開２００２−２２６５２４号公報に開示されている如く、組成の異なる複数の単量体混合物を準備し、重合反応の進行に伴って系内に添加する単量体混合物の組成を、重合反応の途中で変化させる重合法である。
【００２７】
共重合体ラテックスを得る為には、多段重合を行うに当たり、各重合段の単量体混合物の組成が重要である。重合反応における時系列的な観点で整理した場合、最初の工程を第一重合段、これに続く工程を第二重合段、（更にこれに続く第三重合段以降が存在しても良い）と定義した場合に、各重合段における単量体混合物から得られる共重合体のガラス転移温度については、より後段の重合段ほど高いＴｇの得られる単量体混合物の組成にする事が望ましい。また第一重合段で用いる単量体混合物の量と、第二重合段以降の各重合段で用いられる単量体混合物合計量との重量比は、４０：６０〜８０：２０の範囲に入る事が好ましく、より好ましくは４５：５５〜６５：３５の範囲に入る事である。この範囲に入ることで共重合体ラテックスのピック強度と耐湿潤ベタツキ性を高める事ができる。最も好ましい範囲は、５５：４５〜６２：３８の範囲である。
【００２８】
また、各重合段において用いられる単量体混合物（但し第二重合段以降で使用される二塩基性エチレン系不飽和カルボン酸単量体を除く）から得られる共重合体の溶解度パラメーター（ＳＰ値）に関して、ある重合段で用いられる単量体混合物組成から得られる共重合体のＳＰ値を基準として、その重合段の直後の重合段で用いられる単量体混合物組成から得られる共重合体のＳＰ値の増分（以下ΔＳＰ値と定義する。）が０．０１以上０．８以下の範囲に入る様、各重合重合段の単量体混合物組成が調整される事が好ましい。つまり、隣接する重合段の各ＳＰ値がこの差を有していることが好ましい。このΔＳＰ値が０．０１以上０．８以下の範囲に入る事によって、耐湿潤ベタツキ性とピック強度の双方に優れる共重合体ラテックスが得られる。ΔＳＰ値のより好ましい範囲は、０．１以上０．６以下、更に好ましい範囲は０．２以上０．４以下である。各重合段のＳＰ値の調整は、単量体混合物を構成する単量体の種類と量で実施可能であるが、特に、ＳＰ値が低い（ａ）共役ジエン系単量体と、ＳＰ値が高い（ｃ）シアン化ビニル単量体の使用量割合が重要な因子である。
【００２９】
更に、カルボン酸の使用方法をある特定の条件下に限定することが好ましい。前述の様に、出発原料として二塩基性エチレン系不飽和カルボン酸単量体を使用する事が必須条件であるが、この二塩基性エチレン系不飽和カルボン酸単量体については、重合開始時点で系内に存在する量と重合開始後に系内に後添加する量との比、および系内に後添加するタイミングが重要である。
【００３０】
即ち、二塩基性エチレン系不飽和カルボン酸単量体量の少なくとも６０質量％以上は、第二重合段以降で、かつその時点までに系内に添加された単量体の重合転化率が６５〜９５質量％の範囲になった時点から系内に後添加を開始する事が好ましく、この条件が満たされる事によって、得られる共重合体ラテックスは良好な耐湿潤ベタツキ性を有し、この共重合体ラテックスを使用した印刷紙塗被用塗料組成物は良好な塗工操業性を有する。また二塩基性エチレン系不飽和カルボン酸単量体の反応転化率を適性な範囲まで引き上げる事が同時に可能となる。系内に後添加される二塩基性エチレン系不飽和カルボン酸単量体量割合のより好ましい範囲は８０質量％以上であり、最も好ましくは９０質量％以上である。この工程で使用される二塩基性エチレン系不飽和カルボン酸単量体の量は、使用する全単量体を１００質量部とした場合に、１．５〜３．５質量部に入る事が好ましい。系内に後添加する二塩基性エチレン系不飽和カルボン酸単量体の割合、及び量がこの範囲にはいる事で、共重合体ラテックスは高い耐湿潤ベタツキ性を有する。
【００３１】
後添加される二塩基性エチレン系不飽和カルボン酸単量体の系内への後添加開始時期は、その時点までに系内に添加された他の単量体の重合転化率が７０〜９０質量％になった時点から、系内に後添加開始される事がより好ましい。
【００３２】
系内に後添加される二塩基性エチレン系不飽和カルボン酸単量体の例としては、イタコン酸、フマル酸等が挙げられるが、得られる共重合体ラテックスのピック強度の観点から、イタコン酸が最も好ましい。また、後添加される二塩基性エチレン系不飽和カルボン酸単量体の添加方法については、第二重合段以降の単量体混合物中に（必要なら予め乳化して）混合する方法、単量体混合物とは別途、単独で系内に添加する方法等があるが、得られる共重合体ラテックスの耐湿潤ベタツキ性を良好なレベルにする為には、二塩基性エチレン系不飽和カルボン酸単量体を単独で水溶液化し、他の単量体混合物とは別途独立して系内に添加する事が好ましい。後添加する二塩基性エチレン系不飽和カルボン酸単量体の水溶液濃度は５〜３０質量％、好ましくは１０〜２０質量％の範囲にあることが、量産設備での効率を考慮すると好ましい。また系内に添加される前に二塩基性エチレン系不飽和カルボン酸単量体の変質や重合を抑制し、系内に添加された後の系内の温度を安定化させる為には、この水溶液の温度は、３０〜８０℃、好ましくは４０〜６５℃の範囲にある事が好ましい。
【００３３】
系内に後添加する二塩基性エチレン系不飽和カルボン酸単量体の添加に要する時間は、後添加開始から４５〜１２０分をかけて全量を系内に添加する事が好ましく、この範囲の時間で系内に後添加することにより、得られる共重合体ラテックスの耐湿潤ベタツキ性が優れる。
【００３４】
共重合体ラテックスを製造するに当たっては、上述した特定の方法以外については特に制限はなく、水性媒体中で界面活性剤の存在下、ラジカル開始剤により重合を行うなどの方法を用いることができる。
【００３５】
使用する乳化剤についても特に制限はなく、従来公知のアニオン、カチオン、両性および非イオン性の界面活性剤を用いることができる。好ましい界面活性剤の例としては、脂肪族セッケン、ロジン酸セッケン、アルキルスルホン酸塩、アルキルスルホコハク酸塩、ポリオキシエチレンアルキル硫酸塩などのアニオン性界面活性剤、ポリオキシエチレンアルキルエーテル、ポリオキシエチレンアルキルアリルエーテル、ポリオキシエチレンオキシプロピレンブロックコポリマーなどのノニオン性界面活性剤があげられ、これらは単独または２種以上を組み合わせて用いられる。使用される界面活性剤の量は、単量体１００質量部当たり、０．３〜２．０質量部である事が好ましい。
【００３６】
ラジカル開始剤は、熱または還元剤の存在下でラジカル分解して単量体の付加重合を開始させるものであり、無機系開始剤、有機系開始剤のいずれも使用することが可能である。好ましい例としてはペルオキソニ硫酸塩、過酸化物、アゾビス化合物などがあり、具体的にはペルオキソニ硫酸カリウム、ペルオキソニ硫酸ナトリウム、ペルオキソニ硫酸アンモニウム、過酸化水素、ｔ−ブチルヒドロペルオキシド、過酸化ベンゾイル、２，２−アゾビスブチロニトリル、クメンハイドロパーオキサイドなどがあげられ、これらは単独または２種以上を組み合わせて用いることができる。また酸性亜硫酸ナトリウム、アスコルビン酸やその塩、エリソルビン酸やその塩、ロンガリットなどの還元剤を重合開始剤と組み合わせて用いる、いわゆるレドックス重合法を用いることもできる。
【００３７】
共重合体ラテックスを製造する場合、ラジカル重合において通常用いられる公知の連鎖移動剤を用いることが可能である。連鎖移動剤の好ましい例としては、核置換α−メチルスチレンのニ量体のひとつであるα−メチルスチレンダイマー、ｎ−ブチルメルカプタン、ｔ−ブチルメルカプタン、ｎ−オクチルメルカプタン、ｎ−ラウリルメルカプタンなどのメルカプタン類、テトラメチルチウラジウムジスルフィド、テトラエチルチウラジウムジスルフィドなどのジスルフィド類、四塩化炭素、四臭化炭素などのハロゲン化誘導体、２−エチルヘキシルチオグリコレートなどがあげられ、これらは単独または２種以上を組み合わせて用いることができる。連鎖移動剤の添加方法にも特に制限はなく、一括添加、回分添加、連続添加など公知の添加方法が用いられる。
【００３８】
共重合体ラテックスを製造する場合の重合温度は、特に制約はなく、通常４０〜１００℃の範囲で行う事が一般的であるが、生産効率と、得られる共重合体ラテックスのピック強度等の品質の観点からは、重合開始時から単量体混合物の添加終了時までの期間においては、５５〜８５℃の範囲が好ましく、より好ましくは６０〜８０℃の範囲である。また全単量体を重合系内に添加終了後に、各単量体の重合転化率を引き上げる為に、重合温度を上げる方法（いわゆるクッキング工程）を設ける事も可能であり、この工程の重合温度は８０〜１００℃の範囲にある事が好ましい。
【００３９】
共重合体ラテックスを製造する場合の重合固形分濃度は、生産効率と、乳化重合時の粒子径制御の観点から、３５〜６０質量％、更に好ましくは４０〜５０質量％である。ここにいう固形分濃度とは、乾燥により得られた固形分質量の、元の共重合体ラテックス質量に対する割合を言う。
【００４０】
共重合体ラテックスを製造する方法に関しては、乳化重合の系内に各重合段の単量体混合物を添加する手段については特に制約はない。単量体混合物の一部を一括して予め乳化重合系内に仕込み重合した後、残りの単量体混合物を連続的もしくは間欠的に仕込む方法、あるいは単量体混合物を各重合段の最初から連続的または間欠的に仕込む方法を採りうるものであり、これらの重合方法を組み合わせて重合してもよいが、商業生産ベースにおいて、発生する重合熱の除去の観点から、製品の生産性を考慮した場合に、特に第二重合段以降については連続的に系内に添加する方法が好ましい。
【００４１】
共重合体ラテックスには、必要に応じて公知の各種重合調整剤を用いることができる。これらはたとえばｐＨ調整剤、キレート剤などであり、ｐＨ調整剤の好ましい例としては水酸化ナトリウム、水酸化カリウム、水酸化アンモニウム、炭酸水素ナトリウム、リン酸水素二ナトリウムなどがあげられ、キレート剤の好ましい例としてはエチレンジアミン四酢酸ナトリウムなどがあげられる。
【００４２】
共重合体ラテックスの、最終製品としての固形分濃度についても特に制限はなく、通常固形分濃度は３０〜６０質量％の範囲に希釈もしくは濃縮して調製される。
【００４３】
共重合体ラテックスの製造に際しては、粒子径の調整のため公知のシード重合法を用いることも可能であり、シードを作製後同一反応系内で共重合体ラテックスの重合を行うインターナルシード法、別途作製したシードを用いるエクスターナルシード法などの方法を適宜選択して用いることができる。
【００４４】
共重合体ラテックスには、その効果を損ねない限り、必要に応じて各種添加剤を添加すること、あるいは他のラテックスを混合して用いることが可能であり、例えば分散剤、消泡剤、老化防止剤、耐水化剤、殺菌剤、印刷適性剤、滑剤などを添加すること、アルカリ感応型ラテックス、有機顔料などを混合して用いることもできる。ここで脂肪酸エステルの共重合体からなる滑剤を添加すると効果がより高まる。
【００４５】
次に、前述の共重合体ラテックスを紙塗工用塗料のバインダーとして用いることにより印刷紙塗被用塗料組成物が得られる。これは、通常行われている実施態様で製造することができる。すなわち、分散剤を溶解させた水中に、カオリンクレー、炭酸カルシウム、二酸化チタン、水酸化アルミニウム、サチンホワイト、タルク等の無機顔料、プラスチックピグメントやバインダーピグメントとして知られる有機顔料、澱粉、カゼイン、ポリビニルアルコール、カルボキシメチルセルロース等の水溶性高分子、増粘剤、染料、消泡剤、防腐剤、耐水化剤、滑剤、印刷適性向上剤、保水剤等の各種添加剤とともに共重合体ラテックスを添加して混合し、均一な分散液（印刷紙塗被用塗料組成物）とする態様である。
【００４６】
ここで、共重合体ラテックスは、紙塗被用組成物を構成する顔料については、その平均粒子径が小さいものを主として用いた場合に、特に顕著なピック強度の改良効果を発現する。即ち、カオリンクレーについては、２μｍ以下の粒子が８４質量％以上であるもの、炭酸カルシウムについては２μｍ以下の粒子が９０質量％以上である顔料を用いる場合に、その効果がより顕著となるのである。
【００４７】
顔料と共重合体ラテックスの使用割合は、組成物の使用目的によって適宜決定することが出来るが、顔料１００質量部に対して共重合体ラテックス３〜３０質量部用いる事が好ましい。そして、この印刷紙塗被用塗料組成物は、各種ブレードコーター、ロールコーター、エアーナイフコーター、バーコーターなどを用いる通常の方法によって原紙に塗工することができるが、ブレードコーターを用いる事が好ましい。塗工形態も原紙に対し片面、又は表裏の両面に塗工されうるものであり、また片面当たりの塗工回数についても１回であるシングル塗工の他、２回の塗工工程を行ういわゆるダブル塗工に供する事もできる。この場合、共重合体ラテックスはその下塗り用顔料組成物、及び上塗り用顔料組成物のいずれにも用いる事ができる。
【００４８】
次に、前述の印刷紙塗被用組成物を用いて、表面に塗工処理して印刷用塗工紙を得ることができる。この印刷用塗工紙は、オフセット枚葉式印刷用紙、オフセット輪転式印刷用紙、グラビア式印刷用紙、凸版式印刷用紙等の各種印刷用紙及び板紙、ダンボール用紙、包装紙等に好適に用いられるが、特にオフセット枚葉式印刷用紙及びオフセット輪転印刷用紙に用いられる事が望ましい。
【００４９】
更に、上述の共重合体ラテックスは、紙のコーティング剤、カーペットバッキング剤、その他接着剤、各種塗料にも用いる事ができる。
【００５０】
以下、本発明を実施例に基づいて説明するが、本発明はこれらの実施例の具体的態様に限定されるものではない。
【実施例１】
【００５１】
[各物性の評価方法]
（１）ピック強度：
ＲＩ印刷試験機（明製作所製）を用いて、印刷インク（Ｔ＆Ｋ ＴＯＫＡ社製ＳＤスーパーデラックス５０紅Ｂ；タック１８）（商品名）０．４ｃｃを重ね刷りし、ゴムロールに現れたピッキング状態を別の台紙に裏取りし、その状態を観察した。評価は１０点評価法とし、ピッキング現象の少ないものほど高得点とした。
（２）系内に添加された単量体混合物の重合転化率：
【００５２】
反応の任意時間で重合槽から取り出したサンプルを熱風乾燥機中で１３０℃で１時間乾燥し、乾燥前重量と乾燥後重量から固形分濃度（％）を求める。次に、下記式（２）により重合転化率を求める。
【００５３】
重合転化率（％）＝１００×（固形分濃度−不揮発分濃度）／揮発分濃度・・・・（２）
ここに、不揮発分濃度とは、サンプル採取時までに反応系内に添加した単量体混合物中の開始剤、乳化剤、カルボン酸などの揮発しない成分の質量割合（％）の合計値であり、揮発分濃度とは、サンプル採取時までに反応系内に添加した単量体混合物中のブタジエン、スチレンなどの揮発成分の質量割合（％）の合計値である。
（３）共重合体ラテックスの粒子径：
【００５４】
動的光散乱法により、光散乱光度計（シーエヌウッド社製、モデル６０００）を用いて、初期角度４５度−測定角度１３５度で測定した。
（４）共重合体ラテックスの粒子表面に存在するカルボン酸量、および水相に存在するカルボン酸量：
○共重合体ラテックスの粒子表面および水相に存在するカルボン酸の合計量
【００５５】
固形分濃度既知の共重合体ラテックス５gを秤量し、蒸留水を添加して総量が５０gになるように希釈する。この希釈された共重合体ラテックスを、自動滴定装置（平沼産業社製：ＣＯＭ−９８０）にセットし、攪拌を開始する。次いで共重合体ラテックスのｐＨが２以下になるまで、１規定の硫酸を添加する（この操作により、過硫酸塩等の強酸の影響が排除され、エチレン系不飽和カルボン酸の量だけを検出する事が可能になる）。次いで０．５規定の水酸化カリウム水溶液を用いて電位差滴定を行い、滴定値に対する電位の値をプロットし、２つの変曲点間の滴定量から、共重合体ラテックスの固形分１ｇ当たりの酸量（ｍｅｑ／ｇ）を算出する。この値を（Ｚ）とする。
○共重合体ラテックスの粒子表面に存在するカルボン酸量
【００５６】
初めに共重合体ラテックスの水相に含まれる水以外の成分（以下、水相成分）を除去する操作を行う。固形分濃度既知の共重合体ラテックスの適量を秤量し、ノニオン系界面活性剤（日本乳化剤社製：ニューコール５０６）（商品名）の１％水溶液を添加して、共重合体ラテックスの固形分濃度が５％になるまで希釈する。遠心分離機（日立工機社製：ＣＲ２６Ｈ）を使用し、２６，０００ｒｐｍで２時間、遠心分離を行い、共重合体ラテックスの粒子層と水相とに分離する。この操作で沈降した成分を採取し、上記のノニオン系界面活性剤水溶液を添加し、振とう機で再分散させる。尚、３回目の再分散には、ノニオン系界面活性剤水溶液ではなく、蒸留水を用いて行う。水相成分が除去され、再分散されたラテックスに、イオン交換樹脂（三菱化成製：ＤＩＡＩＯＮ  ＳＫ１Ｂ）（商品名）を５ｇ添加し５分間攪拌したのち、濾過にてイオン交換樹脂を除去する。この操作（イオン交換樹脂添加／除去）を、共重合体ラテックスのｐＨが変化しなくなるまで繰返し、前述の遠心分離／再分散の処理、及びイオン交換の処理により、元の共重合体ラテックス中の水相成分が完全に除去されて再分散された共重合体ラテックスが得られる。得られたこの共重合体ラテックスの固形分濃度を測定しておく。
【００５７】
続いて上記処理により得られた共重合体ラテックス１５ｇを秤量し、蒸留水を用いて総量が５０ｇになるよう希釈する。これを自動滴定装置（平沼産業社製：ＣＯＭ−９８０）にセットし、攪拌を開始し、０．１規定の水酸化カリウム水溶液を使用して電導度滴定を行う。滴定量の増加に従って電位が上昇し始める点が存在するが、この点までに添加された水酸化カリウム水溶液の量から、共重合体ラテックスの表面に存在する酸量が求まり、共重合体ラテックスの固形分１ｇ当たりの酸量（ｍｅｑ／ｇ）が求まる。これを（Ｘａ）とする。
【００５８】
次いで上記測定とは別に、同じく水相成分を除去して得られた固形分濃度既知の共重合体ラテックス１５ｇを秤量し、蒸留水を用いて総量が５０ｇになるよう希釈する。これを自動滴定装置（平沼産業社製：ＣＯＭ−９８０）にセットし、攪拌を開始し、０．０１規定の水酸化ナトリウム水溶液を用いて電位差滴定を行う。水酸化ナトリウムの添加量に応じて電位が変化し、この変曲点を終点とする。終点までに要した水酸化ナトリウム量から、共重合体ラテックスの表面に存在する強酸の量が求まり、（ｍｅｑ／ｇ）、これを（Ｘｂ）とするが、この値はエチレン系不飽和カルボン酸単量体に由来するものではなく、共重合に際し使用された過硫酸塩等によるものである。
【００５９】
従って、共重合体ラテックスの粒子表面に存在するカルボン酸量（Ｘ）は前述の（Ｘａ）から（Ｘｂ）を差し引いた値であり、水相に存在するカルボン酸量（Ｙ）は、（Ｚ）から（Ｘ）を差し引いた値を指す。
（５）共重合体ラテックスの耐湿潤ベタツキ性：
【００６０】
共重合体ラテックスを、Ｎｏ．１２のワイヤーバーでマイラーフィルムに塗布して１３０℃で３０秒乾燥した。このフィルムを３０℃の水中に５秒間浸漬させた後、黒ラシャ紙と重ね合わせ、温度６０℃、線圧１９６００Ｎ／ｍのスーパーカレンダーを通過させた後、黒ラシャ紙を剥離する。この黒ラシャ紙繊維のラテックスフィルムのベタツキによる転移状態を目視評価した。評価は１０点評価法で行ない、転移の少ないものほど高得点とした。
（６）共重合体ラテックスのゲル分率：
【００６１】
２倍に希釈したラテックスを１３０℃で３０分間乾燥しラテックスフィルムを得る。このラテックスフィルムを０．５ｇとり秤量する。これをトルエン３０ｍｌと混合して３時間浸透したのち、目開き３２μｍの金属網にてろ過した場合の残留物の乾燥質量を秤量する。もとのラテックスフィルム質量に対する残留物の乾燥質量の割合をゲル分率（質量％）とする。
（７）各重合段における単量体混合物から得られる共重合体のＳＰ値：
【００６２】
Ｒｏｂｅｒｔ Ｆ．Ｆｅｄｏｒｓが規定する方法により、各々の単量体化合物構造と単量体組成から算出した。（ＰＯＬＹＭＥＲ ＥＮＧＩＮＮＥＥＲＩＮＧ ＡＮＤ ＳＣＩＥＮＣＥ，１９７４，Ｖｏｌ．１４，Ｎｏ．２，１４７−１５４ｐａｇｅ参照）
（８）共重合体ラテックスの粘度：
【００６３】
ラテックスの固形分濃度を５０％に調整し、Ｂ型粘度計を用いて２５℃の環境下で測定した。
（９）二塩基酸の最終反応転化率：
【００６４】
共重合体ラテックス中に残留する各二塩基酸の量を液体クロマトグラフィーを用いて測定し、原料としての使用量との対比で算出した。
［実施例１］
【００６５】
耐圧反応容器に重合初期の原料として水１１８質量部、ドデシルベンゼンスルホン酸ナトリウム０．３質量部、ドデシルジフェニルエーテルジスルホン酸ナトリウム０．４５質量部、α―メチルスチレンダイマー０．４質量部、およびフマル酸０．１質量部を含む重合初期原料を一括して仕込み、６５℃にて十分に攪拌した。次いで、第一重合段用として調製しておいたスチレン２０．６９質量部、ブタジエン２５質量部、メタクリル酸メチル１．６６質量部、アクリロニトリル８．３２質量部、ヒドロキシエチルアクリレート０．８３質量部、アクリル酸０．８３質量部、メタアクリル酸０．０７質量部、ｔ−ドデシルメルカプタン０．０３質量部、α―メチルスチレンダイマー０．８３質量部から成る単量体混合物の内、１４質量％をこの耐圧反応容器内に一括して仕込み、攪拌混合後、ペルオキソ二硫酸ナトリウム０．６質量部を耐圧容器内に添加して重合反応を開始させた。この時点から１５分後、残りの第一重合段用の単量体混合物をこの耐圧容器内に添加開始し、３時間２０分で連続的に添加を行った。一方、この残りの第一重合段用の単量体混合物の添加と同時に、水１７質量部、水酸化ナトリウム０．１質量部、ドデシルジフェニルエーテルジスルホン酸ナトリウム０．７質量部、及びペルオキソ二硫酸ナトリウム０．６質量部からなる水系混合物の添加を開始し、３時間１０分かけて連続的に添加し、重合反応を加速させた。
【００６６】
第一重合段用の単量体混合物の添加が終了した時点で、直ちに第二重合段用の単量体混合物の添加を開始した。この第二重合段用の単量体混合物は、スチレン１６．６質量部、ブタジエン１４質量部、メタクリル酸メチル１．３４質量部、アクリロニトリル６．６８質量部、ヒドロキシエチルアクリレート０．６７質量部、アクリル酸０．６７質量部、メタアクリル酸０．０４質量部、ｔ−ドデシルメルカプタン０．０２質量部、α―メチルスチレンダイマー０．６７質量部から成るものであり、２時間で連続的にこの耐圧容器内に添加し、重合反応を継続させた。
【００６７】
第二重合段の単量体混合物の添加開始時期から３０分後に、水１４質量部、イタコン酸２．５質量部からなる５０℃のイタコン酸水溶液について、この耐圧容器への添加を開始し、１時間かけて全量を添加した。イタコン酸水溶液の添加開始時点での、容器内の単量体混合物の重合転化率は、７０．２質量％であった。
【００６８】
第二重合段の単量体混合物の添加終了後、耐圧容器内の温度を９５℃に昇温させ、１時間３０分間重合反応を継続させて各単量体の重合転化率を高めた。後添加したイタコン酸の最終的な反応転化率は、９８．５％であった。
【００６９】
この共重合体ラテックスには、水酸化カリウム及び水酸化ナトリウムを添加してｐＨを６．０以上に調整し、スチームストリッピング法で未反応の単量体を除去した後、水酸化ナトリウムを用いてｐＨを８．０に調整し、最後に固形分濃度を５０質量％に調整した。この共重合体ラテックスを３２５メッシュのフィルターを通過させて濾過し、各物性評価に用いた。この共重合体ラテックスをＡとする。共重合体ラテックスＡの各物性の評価結果を表１に記載した。優れた耐湿潤ベタツキ性が得られた。
【００７０】
次に、この共重合体ラテックスＡと以下の構成材料とを使用し、均一に混合して印刷紙塗被用組成物を調製した。尚、以下の配合（質量部）は、水を除いて、全て固形分に換算した値である。
微粒カオリンクレー              ５０質量部
粗粒カオリンクレー              ２０質量部
重質炭酸カルシウム（微粒）      ２０質量部
重質炭酸カルシウム（粗粒）      １０質量部
ポリアクリル酸ナトリウム        ０．２質量部
水酸化ナトリウム                ０．１質量部
リン酸エステル化でんぷん        ２．５質量部
共重合体ラテックスＡ            ９質量部
水（塗工液の全固形分濃度が６８質量％となるように添加）
【００７１】
なお、微粒カオリンクレーとしては、ハイドラグロス９０（米国、Ｊ．Ｍ．ＨＵＢＥＲ社製；粒子径２μｍ以下の割合＝９６質量％以上）(商品名)、粗粒カオリンクレーとしては、ハイドラスパース（米国、Ｊ．Ｍ．ＨＵＢＥＲ社製；粒子径２μｍ以下の割合＝８０〜８２質量％）（商品名）、微粒重質炭酸カルシウムとしてはカービタル９５（ＥＣＣ社製；粒子径２μｍ以下の割合＝９５質量％以上）（商品名）、粗粒重質炭酸カルシウムとしてはカービタル７５（ＥＣＣ社製；粒子径２μｍ以下の割合＝７５〜８０質量％）（商品名）、ポリアクリル酸ナトリウムとしてはアロンＴ−４０（東亞合成社製）(商品名)およびリン酸エステル化でんぷんとしてはＭＳ−４６００（日本食品加工社製）（商品名）をそれぞれ使用した。
【００７２】
次に、このようにして得られた印刷紙塗被用組成物を、塗工量が片面１３ｇ／ｍ2になるように坪量７４ｇ／ｍ2の塗工原紙にブレードコーターで塗工し、乾燥した後、ロール温度５０℃、線圧１５０ｋｇ／ｃｍでスーパーカレンダー処理を行い塗工紙を得た。得られた塗工紙を印刷試験に用いた。この塗工紙のピック強度を評価した。結果を表１に記載した。優れたピック強度が得られ、優れた耐湿潤ベタツキ性と両立させることができた。
［実施例２］
【００７３】
実施例１と同一の耐圧反応容器に、重合初期の原料として水９０質量部、ドデシルベンゼンスルホン酸ナトリウム０．０５質量部、ドデシルジフェニルエーテルジスルホン酸ナトリウム０．１５質量部、及びα―メチルスチレンダイマー０．４質量部を含む重合初期原料を一括して仕込み、７５℃にて十分に攪拌した。次いで、第一重合段用として調製しておいたスチレン１３.３質量部、ブタジエン３４.４４質量部、メタクリル酸メチル１．１５質量部、アクリロニトリル８．０４質量部、ヒドロキシエチルアクリレート０．５7質量部、ｔ−ドデシルメルカプタン０．２３質量部、α―メチルスチレンダイマー０．５７質量部から成る単量体混合物の内、１７質量％をこの耐圧反応容器内に一括して仕込み、攪拌混合後、ペルオキソ二硫酸ナトリウム０．３質量部を耐圧容器内に添加して重合反応を開始させた。この時点から１５分後、残りの第一重合段用の単量体混合物をこの耐圧容器内に添加開始し、３時間２０分で連続的に添加を行った。一方、この残りの第一重合段用の単量体混合物の添加と同時に、水１７質量部、水酸化ナトリウム０．１質量部、ドデシルジフェニルエーテルジスルホン酸ナトリウム０．６質量部、及びペルオキソ二硫酸ナトリウム１.１質量部からなる水系混合物の添加を開始し、４時間１０分かけて連続的に添加し、重合反応を加速させた。
【００７４】
第一重合段用の単量体混合物の添加が終了した時点から、１時間後に耐圧容器内の温度を８０℃に昇温させ、第二重合段用の単量体混合物の添加を開始した。この系においては、第一重合段と第二重合段との間に、系内に単量体を添加しないインターバル時間を設け、第一重合段の重合転化率を高めた。この第二重合段用の単量体混合物は、スチレン１８．８２質量部、ブタジエン１１．２質量部、メタクリル酸メチル１．８９質量部、アクリロニトリル７．１５質量部、ヒドロキシエチルアクリレート０．９４質量部、ｔ−ドデシルメルカプタン０．２質量部、α―メチルスチレンダイマー０．８質量部から成るものであり、２時間で連続的にこの耐圧容器内に添加し、重合反応を継続させた。
【００７５】
一方第二重合段の単量体混合物の添加開始時点と同時に、水１４質量部、イタコン酸２．５質量部からなる、５０℃のイタコン酸水溶液について、この耐圧容器への添加を開始し、１時間かけて全量を添加した。添加開始時点での容器内の単量体混合物の重合転化率は、８９．６質量％であった。
【００７６】
第二重合段の単量体混合物の添加終了後、耐圧容器内の温度を９５℃に昇温させ、１時間３０分間重合反応を継続させて各単量体の重合転化率を高めた。後添加したイタコン酸の最終的な反応転化率は、９５．０％であった。
【００７７】
この共重合体ラテックスには、水酸化カリウム及び水酸化ナトリウムを添加してｐＨを６．０以上に調整し、スチームストリッピング法で未反応の単量体を除去した後、水酸化ナトリウムを用いてｐＨを８，０に調整し、最後に固形分濃度を５０質量％に調整した。この共重合体ラテックスを３２５メッシュのフィルターを通過させて濾過し、各物性評価に用いた。この共重合体ラテックスをＢとする。共重合体ラテックスＢの各物性の評価結果を表１に記載した。優れた耐湿潤ベタツキ性が得られた。
【００７８】
次に、共重合体ラテックスＡに代えて上記で得られた共重合体ラテックスＢを用いた以外は、実施例１と同様にして印刷紙塗被用組成物と塗工紙を得た。この評価結果を表１に記載した。優れたピック強度が得られ、優れた耐湿潤ベタツキ性と両立させることができた。
［実施例３］
【００７９】
実施例１と同一の耐圧反応容器に、重合初期の原料として水１１８質量部、ドデシルベンゼンスルホン酸ナトリウム０．５質量部、ドデシルジフェニルエーテルジスルホン酸ナトリウム０．４５質量部、α―メチルスチレンダイマー０．４質量部、および平均粒子径１５ｎｍのポリスチレン系共重合体のシードラテックス０．５質量部を含む重合初期原料を一括して仕込み、６０℃にて十分に攪拌した。次いで、第一重合段用として調製しておいたスチレン１３.７２質量部、ブタジエン２３．６８質量部、メタクリル酸メチル１．５９質量部、アクリロニトリル１５．９質量部、ヒドロキシエチルアクリレート１．５９質量部、ｔ−ドデシルメルカプタン０．０５質量部、α―メチルスチレンダイマー０．５３質量部、アクリル酸０．８７質量部、メタクリル酸０．０５質量部から成る単量体混合物の内、８質量％をこの耐圧反応容器内に一括して仕込み、攪拌混合後、ペルオキソ二硫酸ナトリウム０．６質量部を耐圧容器内に添加して重合反応を開始させた。この時点から１５分後、残りの第一重合段用の単量体混合物をこの耐圧容器内に添加開始し、３時間２０分で連続的に添加を行った。一方、この残りの第一重合段用の単量体混合物の添加からと同時に、水１７質量部、ドデシルジフェニルエーテルジスルホン酸ナトリウム０．7質量部、及びペルオキソ二硫酸ナトリウム０.４質量部からなる水系混合物の添加を開始し、３時間１０分かけて連続的に添加し、重合反応を加速させた。
【００８０】
第一重合段用の単量体混合物の添加が終了した時点から、耐圧容器内の温度を６５℃に昇温させ、第二重合段用の単量体混合物の添加を開始した。この第二重合段用の単量体混合物は、スチレン１8質量部、ブタジエン１０．０８質量部、メタクリル酸メチル１．４１質量部、アクリロニトリル8.２7質量部、ヒドロキシエチルアクリレート１．４１質量部、ｔ−ドデシルメルカプタン０．０５質量部、α―メチルスチレンダイマー０．４７質量部から成るものであり、２時間で連続的にこの耐圧容器内に添加し、重合反応を継続させた。
【００８１】
一方第二重合段の単量体混合物の添加開始時点から３０分後に、水１４質量部、イタコン酸２．５質量部からなる、５５℃のイタコン酸水溶液について、この耐圧容器への添加を開始し、１時間かけて全量を添加した。イタコン酸水溶液添加開始時点での、容器内の単量体混合物の重合転化率は、７１．６質量％であった。
【００８２】
第二重合段の単量体混合物の添加終了後、耐圧容器内の温度を９５℃に昇温させ、１時間３０分間重合反応を継続させて各単量体の重合転化率を高めた。後添加したイタコン酸の最終的な反応転化率は、９８．８％であった。
【００８３】
この共重合体ラテックスには、水酸化カリウム及び水酸化ナトリウムを添加してｐＨを６．０以上に調整し、スチームストリッピング法で未反応の単量体を除去した後、水酸化ナトリウムを用いてｐＨを８，０に調整し、最後に固形分濃度を５０質量％に調整した。この共重合体ラテックスを３２５メッシュのフィルターを通過させて濾過し、各物性評価に用いた。この共重合体ラテックスをＣとする。共重合体ラテックスＣの各物性の評価結果を表１に記載した。
【００８４】
次に、共重合体ラテックスＡに代えて上記で得られた共重合体ラテックスＣを用いた以外は、実施例１と同様にして印刷紙塗被用組成物と塗工紙を得た。この評価結果を表１に記載した。優れたピック強度が得られ、優れた耐湿潤ベタツキ性と両立させることができた。
［実施例４］
【００８５】
各工程の原料組成、重合温度、後添加する二塩基性不飽和カルボン酸の量と種類、後添加する二塩基性不飽和カルボン酸の開始時点での他の単量体の重合転化率を表１に示す通りに変更する以外は、実施例１と全く同様の方法で共重合体ラテックスＤを得た。共重合体ラテックスＤの各物性の評価結果を表１に記載した。次に、共重合体ラテックスＡに代えて上記で得られた共重合体ラテックスＤを用いた以外は、実施例１と同様にして印刷紙塗被用組成物と塗工紙を得た。この評価結果を表１に記載した。
［実施例５］
【００８６】
各工程の原料組成、重合温度、後添加する二塩基性不飽和カルボン酸の量と種類、後添加する二塩基性不飽和カルボン酸の開始時点での他の単量体の重合転化率を表１に示す通りに変更する以外は、実施例２と全く同様の方法で共重合体ラテックスＥを得た。共重合体ラテックスＥの各物性の評価結果を表１に記載した。次に、共重合体ラテックスＡに代えて上記で得られた共重合体ラテックスＥを用いた以外は、実施例１と同様にして印刷紙塗被用組成物と塗工紙を得た。この評価結果を表１に記載した。
［実施例６〜８］
【００８７】
各工程の原料組成を表２に示す通りに変更する事以外は、実施例１と全く同様の方法で、それぞれ共重合体ラテックスＦ、Ｇ、Ｈを得た。共重合体ラテックスＦ、Ｇ、Ｈの各物性の評価結果を表２に記載した。次に、共重合体ラテックスＡに代えて上記で得られた共重合体ラテックスＦ、Ｇ、Ｈを用いた以外は、実施例１と同様にして印刷紙塗被用組成物と塗工紙を得た。この評価結果を表２に記載した。
［実施例９、１０］
【００８８】
各工程の原料組成、重合温度を表２に示す通りに変更する事以外は、実施例２と全く同様の方法で、それぞれ共重合体ラテックスＩ、Ｊを得た。共重合体ラテックスＩ、Ｊの各物性の評価結果を表２に記載した。次に、共重合体ラテックスＡに代えて上記で得られた共重合体ラテックスＩ、Ｊを用いた以外は、実施例１と同様にして印刷紙塗被用組成物と塗工紙を得た。この評価結果を表２に記載した。
［比較例１］
【００８９】
耐圧容器（重合反応系）内に後添加するイタコン酸水溶液の添加開始時期に関して、第二重合段の単量体混合物の添加開始時期から６０分後に変更した結果、（Ｘ）／（（Ｘ）＋（Ｙ））＝０．３２に変更した事以外は、全て実施例１と同様の操作を行い、共重合体ラテックスＫを得た。共重合体ラテックスＫの各物性の評価結果を表３に記載した。耐湿潤ベタツキ性が劣る結果となった。
【００９０】
次に、共重合体ラテックスＡに代えて上記で得られた共重合体ラテックスＫを用いた以外は、実施例１と同様にして印刷紙塗被用組成物と塗工紙を得た。この評価結果を表３に記載した。
［比較例２］
【００９１】
表３に記載した如く、イタコン酸の使用方法に関し変更した結果、（Ｘ）／（（Ｘ）＋（Ｙ））＝０．８２に変更した以外は、全て実施例１と同様の操作を行い、共重合体ラテックスＬを得た。共重合体ラテックスＬの各物性の評価結果を表３に記載した。耐湿潤ベタツキ性が劣る結果となった。
【００９２】
次に、共重合体ラテックスＡに代えて上記で得られた共重合体ラテックスＬを用いた以外は、実施例１と同様にして印刷紙塗被用組成物と塗工紙を得た。この評価結果を表３に記載した。ピック強度も劣る結果となった。
［比較例３］
【００９３】
耐圧容器（重合反応系）内に後添加するイタコン酸水溶液の添加開始時期を、第二重合段の単量体混合物の添加開始時期と同時期に変更した結果、（Ｘ）／（（Ｘ）＋（Ｙ））＝０．９４に変更した事以外は、全て実施例１と同様の操作を行い、共重合体ラテックスＭを得た。共重合体ラテックスＭの各物性の評価結果を表３に記載した。耐湿潤ベタツキ性が劣る結果となった。
【００９４】
次に、共重合体ラテックスＡに代えて上記で得られた共重合体ラテックスＭを用いた以外は、実施例１と同様にして印刷紙塗被用組成物と塗工紙を得た。この評価結果を表３に記載した。ピック強度も劣る結果となった。
［比較例４］
【００９５】
第一重合段の単量体混合物の添加と同時に添加を開始する、水系混合物中のペルオキソ二硫酸ナトリウム量に関して、１．３質量部と変更した結果、（Ｘ）／（（Ｘ）＋（Ｙ））＝０．３４に変更した事以外は全て実施例２と同様の操作を行い、共重合体ラテックスＮを得た。共重合体ラテックスＭの各物性の評価結果を表３に記載した。耐湿潤ベタツキ性が劣る結果となった。
【００９６】
次に、共重合体ラテックスＡに代えて上記で得られた共重合体ラテックスＭを用いた以外は、実施例１と同様にして印刷紙塗被用組成物と塗工紙を得た。この評価結果を表３に記載した。ピック強度も劣る結果となった。
［比較例５］
【００９７】
表３に記載の如く、各重合段の単量体混合物組成を変更した結果、（Ｘ）／（（Ｘ）＋（Ｙ））＝０．２７に変更した事以外は全て実施例２と同様の操作を行い、共重合体ラテックスＯを得た。共重合体ラテックスＭの各物性の評価結果を表３に記載した。耐湿潤ベタツキ性が劣る結果となった。
【００９８】
次に、共重合体ラテックスＡに代えて上記で得られた共重合体ラテックスＭを用いた以外は、実施例１と同様にして印刷紙塗被用組成物と塗工紙を得た。この評価結果を表３に記載した。ピック強度も劣る結果となった。
【００９９】
【表１】
2007084738.tif 000002
【０１００】
【表２】
2007084738.tif 000003
【０１０１】
【表３】
2007084738.tif 000004